(57)【特許請求の範囲】
【請求項１】
支持体、該支持体上に形成された下引き層、該下引き層上に形成された感光層を有する電子写真感光体であって、
該下引き層が、
樹脂、および
下記式（１）で示される化合物で表面処理された金属酸化物粒子
を含有し、
該樹脂が、下記式（２）で示される基を有する化合物およびポリオールを含む組成物の重合物であり、
下記式（２）で示される基を有する化合物が、下記式（２）で示される基を有し、中心骨格がイソシアヌレート型トリイソシアヌレート（５量体以上の重合体も含む）である化合物であり、
該ポリオールが、ポリビニルアセタール（ブチラール樹脂）またはポリアクリルポリオールである
ことを特徴とする電子写真感光体。
【化１】
0006544994.tif 000013
（式（１）中、Ｒ３、Ｒ４は、それぞれ、炭素数１から２のアルキル基、またはフェニル基を示す。Ｒ５は、炭素数１から１０のアルキル基、ビニル基、メタクロイルオキシ基、または、アクリロイルオキシ基である。ｍ、ｎは、整数を示し、ｍ＋ｎ＝３、ｍ＝０、１、２である。）
【化２】
0006544994.tif 000014
（式（２）中、Ｘは、単結合または酸素原子を示す。Ｒ１およびＲ２は、それぞれ独立に、炭素数１〜４のアルキル基を示す。）
【請求項２】
前記金属酸化物粒子が、酸化亜鉛、酸化チタンおよび酸化スズからなる群より選択される少なくとも１種の金属酸化物を含む粒子である請求項１に記載の電子写真感光体。
【請求項３】
前記式（２）中、Ｘが単結合である請求項１または２に記載の電子写真感光体。
【請求項４】
電子写真装置本体に着脱自在であるプロセスカートリッジであって、該プロセスカートリッジが、
請求項１〜３のいずれか１項に記載の電子写真感光体と、
帯電手段、現像手段、転写手段およびクリーニング手段からなる群より選択される少なくとも１つの手段と
を有し、
該電子写真感光体と該少なくとも１つの手段とが一体に支持されている
ことを特徴とするプロセスカートリッジ。
【請求項５】
請求項１〜３のいずれか１項に記載の電子写真感光体、ならびに、帯電手段、露光手段、現像手段および転写手段を有することを特徴とする電子写真装置。
【請求項６】
支持体、該支持体上に形成された下引き層、該下引き層上に形成された感光層を有する電子写真感光体を製造する電子写真感光体の製造方法であって、
該製造方法が、
下記式（１）で示される化合物で表面処理された金属酸化物粒子、下記式（２）で示される基を有する化合物、およびポリオールを含有する下引き層用塗布液を調製する工程、
該下引き層用塗布液の塗膜を形成し、該塗膜を乾燥および硬化させて該下引き層を形成する工程、
を有し、
下記式（２）で示される基を有する化合物が、下記式（２）で示される基を有し、中心骨格がイソシアヌレート型トリイソシアヌレート（５量体以上の重合体も含む）である化合物であり、
該ポリオールが、ポリビニルアセタール（ブチラール樹脂）またはポリアクリルポリオールである
ことを特徴とする電子写真感光体の製造方法。
【化３】
0006544994.tif 000015
（式（１）中、Ｒ３、Ｒ４は、それぞれ、炭素数１から２のアルキル基、またはフェニル基を示す。Ｒ５は、炭素数１から１０のアルキル基、ビニル基、メタクロイルオキシ基、または、アクリロイルオキシ基である。ｍ、ｎは、整数を示し、ｍ＋ｎ＝３、ｍ＝０、１、２である。）
【化４】
0006544994.tif 000016
（式（２）中、Ｘは、単結合または酸素原子を示す。Ｒ１およびＲ２は、それぞれ独立に、炭素数１〜４のアルキル基を示す。）
【請求項７】
前記下引き層用塗布液に、アルコールを含有する請求項６に記載の電子写真感光体の製造方法。
【請求項８】
前記金属酸化物粒子が、酸化亜鉛、酸化チタンおよび酸化スズからなる群より選択される少なくとも１種の金属酸化物を含む粒子である請求項６または７に記載の電子写真感光体の製造方法。
【請求項９】
前記式（２）中、Ｘが単結合である請求項６〜８のいずれか１項に記載の電子写真感光体の製造方法。
【発明の詳細な説明】
【技術分野】
【０００１】
本発明は、電子写真感光体、電子写真感光体を有するプロセスカートリッジおよび電子写真装置、電子写真感光体の製造方法に関する。
【背景技術】
【０００２】
電子写真装置に用いられる電子写真感光体として、金属酸化物粒子を含有する下引き層が支持体と感光層との間に設けられている。これらの金属酸化物粒子は、支持体から感光層側への電荷注入による黒点状の画像欠陥を抑制するため、シランカップリング剤で表面処理が行われている。
【０００３】
特許文献１には、電子写真感光体の下引き層に、アミノ基を有するシランカップリング剤で表面処理した金属酸化物粒子とウレタン樹脂を含有することが記載されている。
【０００４】
また、下引き層に用いる結着樹脂（樹脂）として、硬化性樹脂であるウレタン樹脂が用いられている。そして、下引き層の結着樹脂として硬化性樹脂を用いる場合は、電子写真感光体の生産性の観点から、低温での硬化（低温での硬化性樹脂の生成）が可能であることが求められている。そこで、特許文献２には、下引き層にジエチルマロネート構造でイソシアネート基がブロック化された化合物とポリビニルブチラール樹脂とを反応させて得られる硬化性樹脂を含有させることが記載されている。
【先行技術文献】
【特許文献】
【０００５】
【特許文献１】特開２００４−１９１８６８号公報
【特許文献２】特開２００４−１９８７３４号公報
【発明の概要】
【発明が解決しようとする課題】
【０００６】
シランカップリング剤は、一つの分子中に、金属酸化物粒子と反応してその表面を修飾する加水分解性基と、結着樹脂と相互作用する有機官能基を併せ持つ。有機官能基の種類によって結着樹脂との反応性が変化するため、下引き層に用いる結着樹脂に適した有機官能基を選択することが求められる。有機官能基の種類によって結着樹脂との反応性が変化すると、表面処理された金属酸化物粒子が凝集し、黒ポチが起こりやすくなる場合がある。
【０００７】
本発明者らは、下引き層に下記式（２）で示される基を有する化合物とポリオールとを反応させて得られる硬化性樹脂（ウレタン樹脂）を用いて、検討を行った結果、以下のような課題があることがわかった。すなわち、アミノ基やメルカプト基を有するシランカップリング剤を用いて表面処理した金属酸化物粒子と上記のウレタン樹脂を下引き層に用いた場合、高温高湿環境において明部電位変動が大きくなりやすいことが分かった。
【０００８】
【化１】
0006544994.tif 000002
【０００９】
（式（２）中、Ｘは、単結合または酸素原子を示す。Ｒ１およびＲ２は、それぞれ独立に、炭素数１〜４のアルキル基を示す。なお、上記式（２）中のＸが酸素原子であり、Ｒ１およびＲ２がエチル基の場合がジエチルマロネート構造である。）
【００１０】
本発明の目的は、高温高湿環境における明部電位変動の抑制と、黒ポチの抑制とを高いレベルで両立する電子写真感光体を提供することである。また、本発明の別の目的は、上記電子写真感光体を有するプロセスカートリッジおよび電子写真装置を提供することにある。また、本発明の別の目的は、上記電子写真感光体を製造する電子写真感光体の製造方法を提供することである。
【課題を解決するための手段】
【００１１】
上記目的は、以下の本発明によって達成される。
【００１２】
本発明は、支持体、該支持体上に形成された下引き層、該下引き層上に形成された感光層を有する電子写真感光体であって、
該下引き層が、
樹脂、および
下記式（１）で示される化合物で表面処理された金属酸化物粒子
を含有し、
該樹脂が、上記式（２）で示される基を有する化合物およびポリオールを含む組成物の重合物であり、
上記式（２）で示される基を有する化合物が、下記式（２）で示される基を有し、中心骨格がイソシアヌレート型トリイソシアヌレート（５量体以上の重合体も含む）である化合物であり、
該ポリオールが、ポリビニルアセタール（ブチラール樹脂）またはポリアクリルポリオールである
ことを特徴とする電子写真感光体に関する。
【００１３】
【化２】
0006544994.tif 000003
【００１４】
（式（１）中、Ｒ３、Ｒ４は、それぞれ、炭素数１から２のアルキル基、またはフェニル基を示す。Ｒ５は、炭素数１から１０のアルキル基、ビニル基、メタクロイルオキシ基、または、アクリロイルオキシ基から選択される基を示す。ｍ、ｎは、整数を示し、ｍ＋ｎ＝３、ｍ＝０、１、２である。）
【００１５】
また、本発明は、電子写真装置本体に着脱自在であるプロセスカートリッジであって、該プロセスカートリッジが、上記電子写真感光体と、帯電手段、現像手段、及びクリーニング手段からなる群より選択される少なくとも１つの手段とを有し、上記電子写真感光体と上記少なくとも１つの手段とが一体に支持されていることを特徴とするプロセスカートリッジに関する。
【００１６】
また、本発明は、上記電子写真感光体、帯電手段、露光手段、現像手段及び転写手段を有する電子写真装置に関する。
【００１７】
また、本発明は、支持体、該支持体上に形成された下引き層、該下引き層上に形成された感光層を有する電子写真感光体を製造する電子写真感光体の製造方法であって、
該製造方法が、
上記式（１）で示される化合物で表面処理された金属酸化物粒子、上記式（２）で示される基を有する化合物、およびポリオールを含有する下引き層用塗布液を調製する工程、
該下引き層用塗布液の塗膜を形成し、該塗膜を乾燥および硬化させて該下引き層を形成する工程、
を有し、
下記式（２）で示される基を有する化合物が、下記式（２）で示される基を有し、中心骨格がイソシアヌレート型トリイソシアヌレート（５量体以上の重合体も含む）である化合物であり、
該ポリオールが、ポリビニルアセタール（ブチラール樹脂）またはポリアクリルポリオールである
ことを特徴とする電子写真感光体の製造方法に関する。
【発明の効果】
【００１８】
本発明によれば、高温高湿環境における明部電位変動の抑制と、黒ポチの抑制とを高いレベルで両立する電子写真感光体を提供することができる。また、本発明によれば、上記電子写真感光体を有するプロセスカートリッジおよび電子写真装置を提供することができる。また、本発明によれば、上記電子写真感光体を製造する電子写真感光体の製造方法を提供することができる。
【図面の簡単な説明】
【００１９】
【図１】電子写真感光体の層構成の例を示す図である。
【図２】電子写真感光体を有するプロセスカートリッジを備えた電子写真装置の概略構成の例を示す図である。
【発明を実施するための形態】
【００２０】
本発明の電子写真感光体は、支持体、該支持体上に形成された下引き層、該下引き層上に形成された感光層を有する。下引き層が、樹脂、および下記式（１）で示される化合物で表面処理された金属酸化物粒子を含有し、樹脂が、下記式（２）で示される基を有する化合物およびポリオールを含む組成物の重合物であることを特徴とする。
【００２１】
【化３】
0006544994.tif 000004
【００２２】
（式（１）中、Ｒ３、Ｒ４は、それぞれ、炭素数１から２のアルキル基、またはフェニル基を示す。Ｒ５は、炭素数１から１０のアルキル基、ビニル基、メタクロイルオキシ基、または、アクリロイルオキシ基から選択される基を示す。ｍ、ｎは、整数を示し、ｍ＋ｎ＝３、ｍ＝０、１、２である。）
【００２３】
【化４】
0006544994.tif 000005
【００２４】
式（２）中、Ｘは、単結合または酸素原子を示す。Ｒ１およびＲ２は、それぞれ独立に、炭素数１〜４のアルキル基を示す。好ましくは、Ｘが単結合である。
【００２５】
本発明者らは、電子写真感光体の下引き層が上記特徴を有することにより、高温高湿環境における明部電位変動の抑制と、黒ポチの抑制とを高いレベルで両立する理由を、以下のように推測している。
【００２６】
上述のように、下引き層に式（２）で示される基を有する化合物とポリオールを含む組成物の重合物（ウレタン樹脂）と、アミノ基やメルカプト基を有するシランカップリング剤で表面処理した金属酸化物粒子を用いると明部電位変動が大きくなりやすい。この理由としては、アミノ基やメルカプト基は親水性基であるため、水分子との親和性が高いことにより、シランカップリング剤で表面処理された金属酸化物粒子の酸素欠損部に水分子が吸着しやすくなると考えている。これに伴い、下引き層の抵抗が上昇し、電荷が下引き層中に滞留しやすくなり、明部電位変動が大きくなると考えられる。
【００２７】
そこで、高温高湿環境下での明部電位変動の抑制のため、シランカップリング剤の有機官能基を親水性基から疎水性基に変更することが有効であることが、本発明者らの検討の結果わかった。具体的には、有機官能基である式（１）中のＲ３を、炭素数１から２のアルキル基、またはフェニル基にすることである。このシランカップリング剤を用いることにより、金属酸化物粒子の酸素欠損部に吸着する水分子を抑制して、上述の明部電位変動を抑制していると考えている。
【００２８】
さらに、本発明の構成により、明部電位変動の抑制に加えて、黒ポチも抑制することができる。一般的に、シランカップリング剤の有機官能基を親水性基から疎水性基に変更すると、金属酸化物粒子の分散性が低下しやすく、黒ポチが発生しやすいことがわかっている。本発明では、式（２）で示される基を有する化合物とポリオールが反応して得られたウレタン樹脂と、金属酸化物粒子とが相互作用（配位）して、金属酸化物粒子が下引き層中に均一に分散されやすくなると推測している。具体的には、ウレタン樹脂と金属酸化物粒子との相互作用により、式（３）に示すような構造を形成していると考えている。このような作用により、黒ポチも抑制していると考えている。
【００２９】
【化５】
0006544994.tif 000006
【００３０】
（式（３）中、Ｒは式（２）とポリオールがエステル交換反応したポリオール側の構造を示す。Ｍは、金属酸化物の金属元素を示す。ＸおよびＲ２は、上記式（２）と同様である。）
【００３１】
上記式（２）中のＲ１およびＲ２の炭素数１〜４のアルキル基としては、メチル基、エチル基、プロピル基（ｎ−プロピル基、イソプロピル基）、ブチル基（ｎ−ブチル基、イソブチル基、ｔ−ブチル基）が挙げられる。これらの中でも、メチル基、エチル基が好ましい。また、上記式（２）中のＸが単結合である場合は、上記式（２）中のＸの左隣のＣと右隣のＲ２とが直結していることを意味する。
【００３２】
金属酸化物粒子を表面処理する式（１）で示される化合物（シランカップリング剤）としては、以下のものが挙げられる。すなわち、ビニルトリメトキシシラン、ビニルトリエトキシシラン、３−メタクロイルオキシプロピルメチルジメトキシシラン、３−メタクロイルオキシプロピルトリメトキシシラン、３−メタクロイルオキシプロピルメチルジエトキシシラン、３−メタクロイルオキシプロピルトリエトキシシラン、３−アクリロイルオキシプロピルトリメトキシシランが挙げられる。
【００３３】
また、金属酸化物粒子を表面処理する式（１）で示される化合物（シラン剤）としては、以下のものが挙げられる。すなわち、メチルトリメトキシシラン、ジメチルジメトキシシラン、フェニルトリメトキシシラン、メチルトリエトキシシラン、ジメチルジエトキシシラン、フェニルトリエトキシシラン、ヘキシルトリメトキシシラン、ヘキシルトリエトキシシラン、デシルトリメトキシシランが挙げられる。
【００３４】
上述の式（１）で示される化合物の中でも、下引き層に用いる樹脂との反応性の観点から、上記のシラン剤が好ましい。より好ましくは、Ｒ５が炭素数１から１０のアルキル基を示すシラン剤である。
【００３５】
金属酸化物粒子は、下引き層に導電性を付与する目的で用いられるものであれば特に限定されない。中でも、酸化亜鉛、酸化チタンおよび酸化スズからなる群より選択される少なくとも１種の金属酸化物を含む粒子が好ましい。
【００３６】
金属酸化物粒子を表面処理する方法は、公知の方法であればどのような方法でもよい。たとえば、乾式法や湿式法が挙げられる。乾式法は、金属酸化物粒子をヘンシェルミキサーのような高速攪拌可能なミキサーの中で攪拌しながら、シランカップリング剤のアルコール水溶液、有機溶媒溶液または水溶液を添加し、均一に分散させた後に乾燥を行う方法である。また、湿式法は、金属酸化物粒子とシランカップリング剤を溶剤中で攪拌、またはガラスビーズ等を用いてサンドミル等を用いて分散するものであり、分散後、ろ過、または減圧留去により溶剤除去が行われる。溶剤の除去後は、さらに１００℃以上で焼き付けを行うことが好ましい。
【００３７】
上記式（２）で示される基を有する化合物は、イソシアネート化合物のイソシアネート基と、例えば、ジアルキルマロネート、アセト酢酸エステルなどを反応することで得られる。
【００３８】
イソシアネート化合物としては、例えば、２，４−トリレンジイソシアネート、２，６−トリレンジイソシアネート、ジフェニルメタン−４，４’−ジイソシアネート、１−イソシアナト−３，３，５−トリメチル−５−イソシアナトメチルシクロヘキサン（イソフォロンジイソシアネート、ＩＰＤＩ）、ヘキサメチレンジイソシアネート（ＨＤＩ）、ＨＤＩ−トリメチロールプロパンアダクト体、ＨＤＩ−イソシアヌレート体、ＨＤＩ−ビウレット体が挙げられる。これらの中でも、金属酸化物粒子への水分子の吸着を抑制する観点から、ヘキサメチレンジイソシアネート、イソフォロンジイソシアネートなどの脂肪族ジイソシアネートが好ましい。また、中心骨格が、イソシアヌレートであるものが好ましい。また、これらのイソシアネート化合物は、１種のみを使用してもよく、２種以上を併用してもよい。
【００３９】
ジアルキルマロネートとしては、例えば、ジメチルマロネート、ジエチルマロネート、ジ（イソプロピル）マロネート、ジ（ｎ−プロピル）マロネート、ジ（ｎ−ブチル）マロネート、ジ（ｔ−ブチル）マロネート、ｔ−ブチルエチルマロネートなどが挙げられる。また、アセト酢酸エステルとしては、例えば、アセト酢酸メチル、アセト酢酸エチル、アセト酢酸イソプロピル、アセト酢酸ｎ−プロピル、アセト酢酸ｔ−ブチルなどが挙げられる。
【００４０】
また、ポリオールとしては、例えば、ポリビニルアセタール、ポリフェノール、ポリエチレンジオール、ポリカーボネートジオール、ポリエーテルポリオール、ポリアクリルポリオールなどが挙げられる。これらの中でも、ポリビニルアセタールが好ましい。また、これらのポリオール樹脂は、１種のみを使用してもよく、２種以上を併用してもよい。
【００４１】
下引き層に含有させる金属酸化物粒子の質量（Ｍｍ）と、式（２）で示される基を有する化合物およびポリオールを含む組成物の合計質量（Ｍｕ）との質量比（Ｍｍ／Ｍｕ）は、電気特性の観点から、１／１以上（質量比）であることが好ましい。より好ましくは、２／１以上（質量比）である。一方、下引き層のクラック（ひび割れ）の発生を抑制する観点から、上記質量比（Ｍｍ／Ｍｕ）は、４／１以下（質量比）であることが好ましい。したがって、上記質量比（Ｍｍ／Ｍｕ）は、２／１以上４／１以下（質量比）であることが好ましい。
【００４２】
また、下引き層には、下引き層の表面粗さを調整する観点や下引き層のクラックの発生を抑制する観点から、有機樹脂粒子、レベリング剤などを含有させてもよい。
【００４３】
有機樹脂粒子としては、例えば、シリコーン粒子などの疎水性有機樹脂粒子や、ポリメチルメタクリレート（ＰＭＭＡ）粒子などの親水性有機樹脂粒子などが挙げられる。
【００４４】
また、下引き層には、膜形状安定性の向上、画質向上などを目的として、各種の添加物をさらに含有させてもよい。
【００４５】
添加物としては、以下のものが挙げられる。アルミニウム粒子、銅粒子などの金属粒子、カーボンブラックなどの導電性粒子、キノン化合物、フルオレノン化合物、オキサジアゾール化合物、ジフェノキノン化合物、アリザリン化合物、ベンゾフェノン化合物、多環縮合化合物、アゾ化合物、金属キレート化合物、シランカップリング剤が挙げられる。
【００４６】
本発明の下引き層は、以下に示す工程を経て形成することができる。まず、式（１）で示される化合物で表面処理された金属酸化物粒子、式（２）で示される基を有する化合物、およびポリオールを含有する下引き層用塗布液を調製する。次に、下引き層用塗布液の塗膜を形成し、該塗膜を乾燥および硬化させて下引き層を形成する。
【００４７】
塗布液の保存安定性の観点から、下引き層用塗布液に用いる溶剤として、アルコールを含有することが好ましい。
【００４８】
下引き層用塗布液に含有させるアルコールとしては、１価アルコールが望ましい。例えば、メタノール、エタノール、プロパノール（１−プロパノールなど）、ブタノール（１−ブタノールなど）、メトキシプロパノール（１−メトキシ−２−プロパノールなど）、シクロヘキサノール、ベンジルアルコールなどが挙げられる。これらの中でも、エタノール、プロパノール、ブタノール、メトキシプロパノール、シクロヘキサノールが好ましい。これらのアルコールは、１種のみを使用してもよく、２種以上を併用してもよい。
【００４９】
アルコールの含有量としては、保存安定性の観点から、式（２）で示される基に対して１当量以上含有することが好ましい。また、金属酸化物粒子の分散性の観点から、アルコールの含有量は、下引き層用塗布液中の全溶媒に対して、９０質量％以下の割合で含有することが好ましい。特には、５０質量％以下が好ましい。
【００５０】
下引き層用塗布液の溶剤として、アルコールと併用する溶剤としては、金属酸化物粒子の分散性を満たし、かつ下引き層の材料を良く溶解する溶媒であれば特に限定されない。ケトン溶剤、エーテル溶剤、エステル溶剤、ハロゲン化炭化水素溶剤、及び芳香族溶剤等から任意に選択することができる。例えば、テトラヒドロフラン、メタノール、メチルセロソルブ、メトキシプロパノール、アセトン、メチルエチルケトン、シクロヘキサノン、酢酸メチル、酢酸エチル、ジオキサンが挙げられる。また、これらの下引き層用塗布液に用いる溶剤は、単独、あるいは２種以上のものを混合して用いることができる。
【００５１】
下引き層用塗布液の塗膜の乾燥温度（加熱温度）としては、１００℃以上１９０℃以下であることが好ましい。上記範囲内であると、下引き層のクラック（ひび割れ）を抑制し、式（２）で示される基を有する化合物とポリオールを含む組成物との重合反応（硬化反応）が進みやすい。さらには、１３０℃以上１５５℃以下であることが好ましい。また、下引き層用塗布液の塗膜の乾燥時間（加熱時間）は１０分間以上１２０分間以下であることが好ましく、１０分間以上６０分間以下であることがより好ましい。
【００５２】
下引き層用塗布液は、金属酸化物粒子、ポリオール、式（２）で示される基を有する化合物、および、溶剤を分散処理することによって調製することができる。分散処理方法としては、例えば、ペイントシェーカー、ボールミル、サンドミル、ロールミルなどの分散処理装置を使用した方法が挙げられる。これらの分散処理装置に用いられる分散媒体としては、例えば、球状のガラスビーズ、アルミナビーズ、ジルコニアビーズなどが挙げられる。また、これらのビーズの粒径（直径）は、０．３ｍｍ以上１．０ｍｍ以下であることが好ましい。
【００５３】
下引き層の膜厚は、電子写真感光体の繰り返し使用による明部電位の変動を抑制する観点から、０．５μｍ以上４０μｍ以下が好ましく、０．５μｍ以上１０μｍ以下であることがより好ましい。
【００５４】
また、上記導電層を設けない場合には、支持体の傷を隠蔽（被覆）する観点から、下引き層の膜厚は、１０μｍ以上４０μｍ以下であることが好ましく、１５μｍ以上３５μｍ以下であることがより好ましい。
【００５５】
本発明の電子写真感光体は、支持体、支持体上に形成された下引き層および下引き層上に形成された感光層を有する電子写真感光体である。好ましくは、感光層として、下引き層上に設けられた電荷発生層および電荷発生層上に設けられた電荷輸送層を有する積層型の感光層を有する電子写真感光体である。また、電荷輸送層に含有させる電荷輸送物質としては、正孔輸送物質が好ましい。
【００５６】
図１に、本発明の電子写真感光体の層構成の例を示す。図１（ａ）において、１０１は支持体であり、１０２は下引き層であり、１０３は単層型の感光層である。図１（ｂ）において、１０１は支持体であり、１０２は下引き層であり、１０３は電荷発生層であり、１０４は電荷輸送層である。
【００５７】
支持体は、導電性を有するもの（導電性支持体）が好ましく、例えば、アルミニウム、アルミニウム合金、ステンレス鋼、銅、ニッケル、亜鉛などの金属製（合金製）の支持体などが挙げられる。また、アルミニウム製の支持体やアルミニウム合金製の支持体を用いる場合は、ＥＤ管、ＥＩ管などを用いることができる。
【００５８】
また、金属製支持体、樹脂製支持体上に、アルミニウム、アルミニウム合金、酸化インジウム−酸化スズ合金などの導電性材料の薄膜を形成したものも支持体として用いることができる。
【００５９】
また、支持体の表面には、レーザー光の散乱による干渉縞の抑制などを目的として、切削処理、粗面化処理、アルマイト処理、電解複合研磨処理、湿式ホーニング処理、乾式ホーニング処理などを施してもよい。電解複合研磨とは、電解作用を有する電極と電解質溶液による電解および研磨作用を有する砥石による研磨である。
【００６０】
支持体と下引き層との間には、レーザー光の散乱による干渉縞の抑制や、支持体の傷の隠蔽（被覆）などを目的として、導電層を設けてもよい。
【００６１】
導電層は、まず、カーボンブラック、金属粒子、金属酸化物粒子などの導電性粒子、結着樹脂（あるいは、そのモノマーおよび／またはオリゴマー）、および、溶剤を分散処理することによって得られる導電層用塗布液の塗膜を形成する。そして、この塗膜を乾燥および／または硬化させることによって形成することができる。
【００６２】
導電層に用いられる結着樹脂としては、例えば、ポリエステル、ポリカーボネート、ポリビニルブチラール、アクリル樹脂、シリコーン樹脂、エポキシ樹脂、メラミン樹脂、ウレタン樹脂、フェノール樹脂、アルキッド樹脂などが挙げられる。
【００６３】
導電層用塗布液の溶剤としては、例えば、エーテル溶剤、アルコール溶剤、ケトン溶剤、芳香族炭化水素溶剤などが挙げられる。また、これらの溶剤は、１種のみを使用してもよく、２種以上を併用してもよい。
【００６４】
導電層の膜厚は、５μｍ以上４０μｍ以下であることが好ましく、１０μｍ以上３０μｍ以下であることがより好ましい。
【００６５】
支持体または導電層と感光層（電荷発生層、電荷輸送層）との間には、上述の下引き層が設けられる。
【００６６】
下引き層上には、感光層（電荷発生層、電荷輸送層）が設けられる。
【００６７】
感光層が積層型の感光層である場合、下引き層上には、電荷発生層が形成される。電荷発生層は、電荷発生物質、結着樹脂および溶剤を分散処理することによって得られる電荷発生層用塗布液を塗布して塗膜を形成し、塗膜を乾燥させることによって形成することができる。また、電荷発生層は、電荷発生物質の蒸着膜としてもよい。
【００６８】
分散処理方法としては、例えば、ホモジナイザー、超音波分散機、ボールミル、サンドミル、ロールミル、振動ミル、アトライター、液衝突型高速分散機などを用いた方法が挙げられる。
【００６９】
電荷発生物質としては、例えば、アゾ顔料、フタロシアニン顔料、インジゴ顔料、ペリレン顔料、多環キノン顔料、スクアリウム色素、チアピリリウム塩、トリフェニルメタン色素、キナクリドン顔料、アズレニウム塩顔料、シアニン染料、アントアントロン顔料、ピラントロン顔料、キサンテン色素、キノンイミン色素、スチリル色素などが挙げられる。これらの中でも、感度の観点から、オキシチタニウムフタロシアニン、クロロガリウムフタロシアニン、ヒドロキシガリウムフタロシアニンが好ましく、これらの中でもヒドロキシガリウムフタロシアニンがより好ましい。また、ヒドロキシガリウムフタロシアニンの中でも、ＣｕＫα特性Ｘ線回折におけるブラッグ角２θの７．４°±０．３°および２８．２°±０．３°にピークを有する結晶形のヒドロキシガリウムフタロシアニン結晶が好ましい。また、これらの電荷発生物質は、１種のみを使用してもよく、２種以上を併用してもよい。
【００７０】
電荷発生層に用いられる結着樹脂としては、例えば、ポリカーボネート、ポリエステル、ブチラール樹脂、ポリビニルアセタール、アクリル樹脂、酢酸ビニル樹脂、尿素樹脂などが挙げられる。これらの中でも、ブチラール樹脂が好ましい。また、これらの結着樹脂は、１種のみを使用してもよく、混合または共重合体として２種以上を併用してもよい。
【００７１】
電荷発生層用塗布液に用いられる溶剤としては、例えば、アルコール溶剤、スルホキシド溶剤、ケトン溶剤、エーテル溶剤、エステル溶剤または芳香族炭化水素溶剤などが挙げられる。また、これらの溶剤は、１種のみを使用してもよく、２種以上を併用してもよい。
【００７２】
電荷発生層の膜厚は、０．０１μｍ以上５μｍ以下であることが好ましく、０．１μｍ以上２μｍ以下であることがより好ましい。
【００７３】
また、電荷発生層には、必要に応じて、種々の増感剤、酸化防止剤、紫外線吸収剤、可塑剤などを含有させることもできる。
【００７４】
積層型の感光層を有する電子写真感光体において、電荷発生層上には、電荷輸送層が形成される。
【００７５】
電荷輸送層は、電荷輸送物質および結着樹脂を溶剤に溶解させて得られる電荷輸送層用塗布液を塗布して塗膜を形成し、塗膜を乾燥させることによって形成することができる。
【００７６】
電荷輸送物質（正孔輸送物質）としては、例えば、トリアリールアミン化合物、ヒドラゾン化合物、スチリル化合物、スチルベン化合物、ブタジエン化合物などが挙げられる。これらの中でも、トリアリールアミン化合物が好ましい。また、これらの電荷輸送物質は、１種のみを使用してもよく、２種以上を併用してもよい。
【００７７】
電荷輸送層に用いられる結着樹脂としては、例えば、アクリル樹脂、アクリロニトリル樹脂、アリル樹脂、アルキッド樹脂、エポキシ樹脂、シリコーン樹脂、フェノール樹脂、フェノキシ樹脂、ポリアクリルアミド、ポリアミドイミド、ポリアミド、ポリアリルエーテル、ポリアリレート、ポリイミド、ウレタン樹脂、ポリエステル、ポリエチレン、ポリカーボネート、ポリスルホン、ポリフェニレンオキシド、ポリブタジエン、ポリプロピレン、メタクリル樹脂などが挙げられる。これらの中でも、ポリアリレート、ポリカーボネートが好ましい。また、これらの結着樹脂は、１種のみを使用してもよく、混合または共重合体として２種以上を併用してもよい。
【００７８】
電荷輸送層用塗布液に用いられる溶剤としては、例えば、アルコール溶剤、スルホキシド溶剤、ケトン溶剤、エーテル溶剤、エステル溶剤または芳香族炭化水素溶剤などが挙げられる。また、これらの溶剤は、１種のみを使用してもよく、２種以上を併用してもよい。
【００７９】
電荷輸送層に含有させる電荷輸送物質および結着樹脂の質量比率（電荷輸送物質／結着樹脂）は、０．３／１以上１０／１以下であることが好ましい。
【００８０】
電荷輸送層用塗布液の塗膜の加熱温度（乾燥温度）としては、６０℃以上１５０℃以下であることが好ましく、８０℃以上１３０℃以下であることがより好ましい。また、加熱時間（乾燥時間）としては、１０分間以上６０分間以下であることが好ましい。
【００８１】
電子写真感光体が有する電荷輸送層が１層である場合、その電荷輸送層の膜厚は、５μｍ以上４０μｍ以下であることが好ましく、８μｍ以上３０μｍ以下であることがより好ましい。
【００８２】
電荷輸送層を積層構成とした場合、支持体側の電荷輸送層の膜厚は、５μｍ以上３０μｍ以下であることが好ましく、表面側の電荷輸送層の膜厚は、１μｍ以上１０μｍ以下であることが好ましい。
【００８３】
また、電荷輸送層には、必要に応じて、酸化防止剤、紫外線吸収剤、可塑剤などを含有させてもよい。
【００８４】
また、本発明においては、感光層（電荷輸送層）上に、電子写真感光体の耐久性やクリーニング性の向上などを目的として、保護層を設けてもよい。
【００８５】
保護層は、樹脂（あるいは、そのモノマーおよび／またはオリゴマー）を溶剤に溶解させて得られる保護層用塗布液を塗布して塗膜を形成し、塗膜を乾燥および／または硬化させることによって形成することができる。
【００８６】
保護層に用いられる樹脂としては、例えば、ポリビニルブチラール、ポリエステル、ポリカーボネート、ポリアミド、ポリイミド、ポリアリレート、ウレタン樹脂、アクリル樹脂、メタクリル樹脂、スチレン−ブタジエンコポリマー、スチレン−アクリル酸コポリマー、スチレン−アクリロニトリルコポリマーなどが挙げられる。これらの中でも、アクリル樹脂、メタクリル樹脂が好ましい。また、これらの樹脂は、１種のみを使用してもよく、２種以上を併用してもよい。
【００８７】
また、保護層に電荷輸送能を持たせるために、電荷輸送能（正孔輸送能）を有するモノマーを種々の重合反応、架橋反応を用いて硬化させることによって保護層（第二電荷輸送層）を形成してもよい。具体的には、連鎖重合性官能基を有する電荷輸送物質（正孔輸送物質）を重合または架橋させ、硬化させることによって保護層（第二電荷輸送層）を形成することが好ましい。
【００８８】
連鎖重合性官能基としては、例えば、アクリロイルオキシ基、メタクリロイルオキシ基、アルコキシシリル基、エポキシ基などが挙げられる。硬化させる反応としては、例えば、ラジカル重合反応、イオン重合反応などが挙げられる。また、硬化反応の際には、熱、紫外線などの光、電子線などの放射線などを用いることができる。
【００８９】
さらに、保護層には、必要に応じて、導電性粒子、紫外線吸収剤、耐摩耗性改良剤などを含有させることもできる。導電性粒子としては、例えば、酸化スズ粒子などの金属酸化物粒子が挙げられる。耐摩耗性改良剤としては、例えば、ポリテトラフルオロエチレン粒子などのフッ素原子含有樹脂粒子や、アルミナ、シリカなどが挙げられる。
【００９０】
保護層の膜厚は、０．５μｍ以上２０μｍ以下であることが好ましく、１μｍ以上１０μｍ以下であることがより好ましい。
【００９１】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【００９２】
図２に、本発明の電子写真感光体を有するプロセスカートリッジを備えた電子写真装置の概略構成を示す。
【００９３】
図２において、円筒状（ドラム状）の本発明の電子写真感光体１は、軸２を中心に矢印方向に所定の周速度（プロセススピード）をもって回転駆動される。
【００９４】
電子写真感光体１の表面（周面）は、回転過程において、帯電手段３（一次帯電手段：帯電ローラなど）により、正または負の所定の電位に帯電される。
【００９５】
次いで、電子写真感光体１の表面には、露光手段（像露光手段）（不図示）から露光光（像露光光）４が照射される。
【００９６】
こうして電子写真感光体１の表面には、静電潜像が形成される。
【００９７】
電子写真感光体１の表面に形成された静電潜像は、次いで、現像手段５内の現像剤（トナー）で現像（正規現像または反転現像）され、電子写真感光体１の表面には、トナー像が形成される。
【００９８】
次いで、電子写真感光体１の表面に形成されたトナー像は、転写手段６（転写ローラーなど）によって、転写材７に転写される。
【００９９】
ここで、転写材７は、転写材供給手段（不図示）から電子写真感光体１の回転と同期して取り出されて、電子写真感光体１と転写手段６との間（当接部）に給送される。
【０１００】
また、転写手段６には、バイアス電源（不図示）からトナーの保有電荷とは逆極性の電圧（転写バイアス）が印加される。
【０１０１】
トナー像が転写された転写材７は、電子写真感光体１の表面から分離され、定着手段８へ搬送され、トナー像の定着処理を受け、画像形成物（プリント、コピー）として電子写真装置外へプリントアウトされる。
【０１０２】
転写手段６は、一次転写部材、中間転写体および二次転写部材などからなる中間転写方式の転写手段であってもよい。
【０１０３】
トナー像が転写材７に転写された後の電子写真感光体１の表面は、クリーニング手段９（クリーニングブレードなど）によってクリーニングされ、転写残りの現像剤（転写残トナー）などの付着物が除去される。
【０１０４】
また、転写残トナーを現像手段などで回収することもできる（クリーナーレスシステム）。
【０１０５】
さらに、電子写真感光体１の表面には、前露光手段（不図示）から前露光光１０が照射され、除電処理された後、繰り返し画像形成に使用される。
【０１０６】
なお、図２に示すように、帯電手段３が帯電ローラなどを用いた接触帯電手段である場合は、前露光は必ずしも必要ではない。
【０１０７】
本発明においては、上述の電子写真感光体１、帯電手段３、現像手段５、転写手段６およびクリーニング手段９などから選択される構成要素のうち、複数のものを容器に納めてプロセスカートリッジとして一体に結合して構成してもよい。
【０１０８】
そして、このプロセスカートリッジを、電子写真装置本体に対して着脱自在に構成してもよい。例えば、電子写真感光体１と、帯電手段３、現像手段５およびクリーニング手段９の少なくとも１つの手段とを一体に支持してカートリッジ化する。そして、電子写真装置本体のレールなどの案内手段１２を用いて電子写真装置本体に着脱自在なプロセスカートリッジ１１とすることができる。
【０１０９】
露光光４としては、例えば、原稿からの反射光や透過光や、センサーで原稿を読み取り、信号化し、この信号にしたがって行われるレーザービームの走査、ＬＥＤアレイの駆動または液晶シャッターアレイの駆動などにより照射される光などが挙げられる。  
【実施例】
【０１１０】
以下に、具体的な実施例を挙げて、本発明をさらに詳細に説明する。ただし、本発明はこれらに限定されるものではない。なお、実施例中の「部」は「質量部」を意味する。
【０１１１】
〔実施例１〕
・下引き層用塗布液１の調製
酸化亜鉛粒子（平均粒径：５０ｎｍ，比表面積（以下、ＢＥＴ値）：１９ｍ２／ｇ、粉体抵抗：３．７×１０５Ω・ｃｍ）１００部をトルエン５００部と撹拌しながら混合した。これに表面処理剤であるイソブチルトリメトキシシラン（商品名：Ｚ−２３０６、東レダウコーニング（株）製）０．７５部を添加し、６時間攪拌しながら混合した。その後、トルエンを減圧留去して、６時間１４０℃で乾燥させることによって、表面処理剤で表面処理された酸化亜鉛粒子を得た。
【０１１２】
次に、ポリオールとしてのポリビニルアセタール（ブチラール樹脂、商品名：ＢＭ−１、積水化学工業（株）製）１８部、および上記式（２）で示される基（Ｘ：単結合、Ｒ１：エチル基、Ｒ２：メチル基）を有する化合物の溶液（中心骨格はイソシアヌレート型トリイソシアヌレート（５量体以上の重合体も含む）、該化合物の含有量：６０質量％（残りは溶剤））２０部を、メチルエチルケトン７０部／１−ブタノール７０部の混合溶剤に溶解させて溶液を得た。
【０１１３】
この溶液に、上記表面処理された酸化亜鉛粒子８１部、および、２，３，４−トリヒドロキシベンゾフェノン（東京化成工業（株）製）０．８部を加え、分散媒体として平均粒径１．０ｍｍのガラスビーズ２００部を用いた縦型サンドミルに入れた。そして、温度２３±３℃雰囲気下において回転数１５００ｒｐｍ（周速５．５ｍ／ｓ）の条件で４時間分散処理した。
【０１１４】
分散処理後、分散液にシリコーンオイル（商品名：ＳＨ２８ＰＡ、東レダウコーニング（株）製）０．０１部を加えた。さらに、架橋型のポリメチルメタクリレート（ＰＭＭＡ）粒子（商品名：ＴＥＣＨＰＯＬＹＭＥＲＳＳＸ−１０２、積水化成品工業（株）製、平均一次粒径：３．０μｍ）を６．４部加えて攪拌して、下引き層用塗布液１を得た。
【０１１５】
・電子写真感光体１の作製
温度２３℃／湿度６０％ＲＨの環境下で熱間押し出しすることにより得られた、長さ３５７．５ｍｍ、直径３０ｍｍのアルミニウムシリンダー（ＪＩＳ−Ａ３００３、アルミニウム合金のＥＤ管、昭和アルミニウム（株）製）を支持体として用いた。
【０１１６】
次に、上述の下引き層用塗布液１を１日間毎秒１回転のロール架台で回転攪拌し、その後、この下引き層用塗布液を、上記支持体上に浸漬塗布して塗膜を形成した。得られた下引き層用塗布液の塗膜を３０分間１５０℃で加熱し、下引き層用塗布液の塗膜を乾燥および硬化させることによって、膜厚が３０μｍの下引き層を形成した。
【０１１７】
次に、ポリビニルブチラール（商品名：エスレックＢＸ−１、積水化学工業（株）製）２部をシクロヘキサノン１００部に溶解させた。この溶液に、ＣｕＫα特性Ｘ線回折におけるブラッグ角２θ±０．２°の７．４°および２８．１°にピークを有する結晶形のヒドロキシガリウムフタロシアニン結晶（電荷発生物質）４部、および、下記式（Ａ）で示される化合物０．０４部
【０１１８】
【化６】
0006544994.tif 000007
【０１１９】
を加えた。これを、直径１ｍｍのガラスビーズを用いたサンドミルに入れ、２３±３℃の雰囲気下で１時間分散処理した。分散処理後、これに酢酸エチル１００部を加えることによって、電荷発生層用塗布液を調製した。この電荷発生層用塗布液を上記下引き層上に浸漬塗布し、得られた塗膜を１０分間９０℃で乾燥させることによって、膜厚が０．２０μｍの電荷発生層を形成した。
【０１２０】
次に、下記式（Ｂ）で示されるアミン化合物５０部（電荷輸送物質（正孔輸送物質））、
【０１２１】
【化７】
0006544994.tif 000008
【０１２２】
下記式（Ｃ）で示されるアミン化合物５０部（電荷輸送物質（正孔輸送物質））、
【０１２３】
【化８】
0006544994.tif 000009
【０１２４】
および、ポリカーボネート（商品名：ユーピロンＺ４００、三菱ガス化学（株）製）１００部を、クロロベンゼン６５０部／ジメトキシメタン１５０部の混合溶剤に溶解させることによって、電荷輸送層用塗布液を調製した。この電荷輸送層用塗布液を１日間放置した後、この電荷輸送層用塗布液を上記電荷発生層上に浸漬塗布し、得られた塗膜を３０分間１１０℃で乾燥させることによって、膜厚が２１μｍの電荷輸送層を形成した。
【０１２５】
次に、下記式（Ｄ）で示される化合物３６部、
【０１２６】
【化９】
0006544994.tif 000010
【０１２７】
ポリテトラフルオロエチレン粒子（商品名：ルブロンＬ−２、ダイキン工業（株）製）４部、および、ｎ−プロピルアルコール  ６０部を混合した後、これを超高圧分散機に入れ、分散処理することによって、保護層用塗布液（第二電荷輸送層用塗布液）を調製した。
【０１２８】
この保護層用塗布液を上記電荷輸送層上に浸漬塗布して塗膜を形成し、塗膜を５分間５０℃で乾燥させた。乾燥後、窒素雰囲気下にて、加速電圧７０ｋＶ、吸収線量８０００Ｇｙの条件で１．６秒間、支持体を回転させながら電子線を塗膜に照射した。その後、窒素雰囲気下にて、塗膜が１３０℃になる条件で３分間加熱処理を行った。なお、電子線の照射から３分間の加熱処理までの酸素濃度は２０ｐｐｍであった。次に、大気中において、塗膜が１００℃になる条件で３０分加熱処理を行うことによって、膜厚が５μｍである保護層（第二電荷輸送層）を形成した。
【０１２９】
このようにして、支持体、下引き層、電荷発生層、電荷輸送層および保護層をこの順に有するドラム状の電子写真感光体（感光ドラム）１を製造した。
【０１３０】
次に、評価について説明する。
【０１３１】
・繰り返し使用時の明部電位変動の評価
評価装置としては、キヤノン（株）製の複写機（商品名：ＧＰ４０５）の改造機（プロセススピードは３００ｍｍ／ｓになるように改造、帯電手段は直流電圧に交流電圧を重畳した電圧を帯電ローラに印加する方式）を用いた。この評価装置用のドラムカートリッジに、上述の製造した電子写真感光体を装着して、以下のように評価した。
【０１３２】
常温常湿（２３℃／５０％ＲＨ）環境下、および、高温高湿（３０℃／８５％ＲＨ）環境下に上記評価装置を設置した。帯電条件としては、帯電ローラに印加する電圧の交流成分のピーク間電圧を１５００Ｖとし、周波数を１５００Ｈｚとし、直流成分を−８５０Ｖとした。また、露光条件としては、像露光光としてのレーザー光を電子写真感光体の表面に照射した場合の初期（繰り返し使用前）の明部電位（ＶｌＡ）が、−２００Ｖになるように露光条件を調整した。この露光条件の調整は、後述の実施例および比較例の電子写真感光体を含め、電子写真感光体ごとに行った。
【０１３３】
電子写真感光体の表面電位は、評価装置から現像用カートリッジを抜き取り、そこに電位プローブ（商品名：ｍｏｄｅｌ６０００Ｂ−８、トレック社製）を固定し、これに表面電位計（商品名：ｍｏｄｅｌ３４４、トレック社製）を接続して測定した。電子写真感光体に対する電位プローブの位置は、電子写真感光体の軸方向の中央、かつ、電子写真感光体の表面から３ｍｍ離れた位置とした。
【０１３４】
次に、常温常湿環境下における繰り返し使用時の明部電位変動の評価について説明する。なお、評価は、初期に設定した帯電条件および露光条件は変えずに行った。
【０１３５】
電子写真感光体を常温常湿（２３℃／５０％ＲＨ）環境下で２４時間放置した。その後、その電子写真感光体をドラムカートリッジに装着し、このドラムカートリッジを上記評価装置に取り付け、５００００枚の画像出力（通紙による電子写真感光体の繰り返し使用）を行った。
【０１３６】
５００００枚の画像出力後、５分間放置し、現像用カートリッジを上記電位プローブおよび表面電位計からなる電位測定装置に付け替え、５００００枚の画像出力後（繰り返し使用後）における電子写真感光体の表面の明部電位（ＶｌＮＢ）を測定した。そして、繰り返し使用時の電子写真感光体の表面の明部電位変動量ΔＶｌＮ（ΔＶｌＮ＝｜ＶｌＮＢ｜−｜ＶｌＮＡ｜）を算出した。ＶｌＮＡは、繰り返し使用前の明部電位（ＶｌＡ）であり、−２００Ｖである。ここで、ＶｌＮＡは、繰り返し使用前（初期）における電子写真感光体の表面の明部電位である。また、｜ＶｌＮＢ｜および｜ＶｌＮＡ｜は、それぞれ、ＶｌＮＢおよびＶｌＮＡの絶対値を表す。
【０１３７】
次に、高温高湿環境下における繰り返し使用時の明部電位変動の評価について説明する。なお、評価は、初期に設定した帯電条件および露光条件は変えずに行った。
【０１３８】
上記と同一の条件で製造した電子写真感光体を高温高湿（３０℃／８５％ＲＨ）環境下で７２時間放置した。その後、その電子写真感光体をドラムカートリッジに装着し、このドラムカートリッジを上記評価装置に取り付け、５００００枚の画像出力（通紙による電子写真感光体の繰り返し使用）を行った。
【０１３９】
５００００枚の画像出力後、５分間放置し、現像用カートリッジを上記電位プローブおよび表面電位計からなる電位測定装置に付け替え、５００００枚の画像出力後（繰り返し使用後）における電子写真感光体の表面の明部電位（ＶｌＨＢ）を測定した。そして、繰り返し使用時の電子写真感光体の表面の明部電位変動量ΔＶｌＨ（ΔＶｌＨ＝｜ＶｌＨＢ｜−｜ＶｌＨＡ｜）を算出した。ＶｌＨＡは、繰り返し使用前の明部電位（ＶｌＡ）であり、−２００Ｖである。ここで、ＶｌＨＡは繰り返し使用前（初期）における電子写真感光体の表面の明部電位である。また、｜ＶｌＨＢ｜および｜ＶｌＨＡ｜は、それぞれ、ＶｌＨＢおよびＶｌＨＡの絶対値を表す。
【０１４０】
上記２つの環境における明部電位変動量（ΔＶｌＮ、ΔＶｌＨ）から、繰り返し使用後の明部電位変動の環境変動を評価する指標であるΔＶｌを算出した。すなわち、常温常湿環境下での繰り返し使用時の明部電位変動量（ΔＶｌＮ）と、高温高湿環境下での繰り返し使用時の明部電位変動量（ΔＶｌＨ）の差ΔＶｌ（ΔＶｌ＝｜ΔＶｌＨ｜−｜ΔＶｌＮ｜）の大小により、電子写真感光体の耐環境性を評価する。ここで、｜ΔＶｌＨ｜および｜ΔＶｌＮ｜は、それぞれ、ΔＶｌＨおよびΔＶｌＮの絶対値を表す。結果を表２に示す。
【０１４１】
さらに、製造した電子写真感光体１を、キヤノン（株）製の複写機（商品名：ＧＰ４０５）に装着してベタ白画像（Ａ４紙）を出力し、黒ポチの評価を行った。Ａ４紙の出力方向はＡ４紙の短辺方向に搬送した。この複写機の帯電手段は、帯電ローラを備えた接触帯電手段であり、帯電ローラには直流電圧に交流電圧が重畳された電圧が印加される。
【０１４２】
出力したベタ白画像中の黒ポチの評価基準（ランクと数）は以下のとおりである。
【０１４３】
出力したベタ白画像において、縦をＡ４用紙の長辺長である２９７ｍｍ、横をドラム状の電子写真感光体の１周分である９４．２ｍｍとした長方形の領域（以下、電子写真感光体１周分の面積と呼ぶ）に含まれる黒ポチの数を評価した。
Ａ：ベタ白画像中、電子写真感光体の１周分の面積あたり直径０．３ｍｍ以上の黒ポチが０個。
Ｂ：ベタ白画像中、電子写真感光体の１周分の面積あたり直径０．３ｍｍ以上の黒ポチが１個以上３個以下。
Ｃ：ベタ白画像中、電子写真感光体の１周分の面積あたり直径０．３ｍｍ以上の黒ポチが４個。
Ｄ：ベタ白画像中、電子写真感光体の１周分の面積あたり直径０．３ｍｍ以上の黒ポチが５個。
Ｅ：ベタ白画像中、電子写真感光体の１周分の面積あたり直径０．３ｍｍ以上の黒ポチが６個以上。
結果（黒ポチのランク）を表２に示す。
【０１４４】
〔実施例２〜５〕
実施例１において、下引き層用塗布液の調製に用いた酸化亜鉛粒子のＢＥＴ値と酸化亜鉛粒子の表面処理剤であるイソブチルトリメトキシシランの処理量を表１に示すように変更した。それ以外は、実施例１と同様にして電子写真感光体を製造し、評価した。結果を表１に示す。
【０１４５】
〔実施例６〕
実施例１において、金属酸化物粒子の表面処理剤をイソブチルトリメトキシシランからジメチルジメトキシシラン（商品名：Ｚ−６３２９、東レダウコーニング（株）製）に変更した。それ以外は、実施例１と同様にして電子写真感光体を製造し、評価した。結果を表１に示す。
【０１４６】
〔実施例７〕
実施例１において、表面処理剤をイソブチルトリメトキシシランからジイソブチルジメトキシシラン（商品名：Ｚ−６２７５、東レダウコーニング（株）製）に変更した。それ以外は、実施例１と同様にして電子写真感光体を製造し、評価した。結果を表１に示す。
【０１４７】
〔実施例８〕
実施例１において、表面処理剤をイソブチルトリメトキシシランからｎ−ヘキシルトリメトキシシラン（商品名：Ｚ−６５８３、東レダウコーニング（株）製）に変更した。それ以外は、実施例１と同様にして電子写真感光体を製造し、評価した。結果を表１に示す。
【０１４８】
〔実施例９〕
実施例１において、表面処理剤をイソブチルトリメトキシシランからｎ−オクチルトリエトキシシラン（商品名：Ｚ−６３４１、東レダウコーニング（株）製）に変更した。それ以外は、実施例１と同様にして電子写真感光体を製造し、評価した。結果を表１に示す。
【０１４９】
〔実施例１０〕
実施例１において、表面処理剤をイソブチルトリメトキシシランからｎ−デシルトリメトキシシラン（商品名：Ｚ−６２１０、東レダウコーニング（株）製）に変更した。それ以外は、実施例１と同様にして電子写真感光体を製造し、評価した。結果を表１に示す。
【０１５０】
〔実施例１１〕
実施例１において、表面処理剤をイソブチルトリメトキシシランからビニルトリメトキシシラン（商品名：ＫＢＭ−１００３、信越化学工業（株）製）に変更した。それ以外は、実施例１と同様にして電子写真感光体を製造し、評価した。結果を表１に示す。
【０１５１】
〔実施例１２〕
実施例１において、表面処理剤をイソブチルトリメトキシシランから３−メタクロイルオキシプロピルメチルジメトキシシラン（商品名：ＫＢＭ−５０２、信越化学工業（株）製）に変更した。それ以外は、実施例１と同様にして電子写真感光体を製造し、評価した。結果を表１に示す。
【０１５２】
〔実施例１３〕
実施例１において、表面処理剤をイソブチルトリメトキシシランから３−アクリロイルオキシプロピルトリメトキシシラン（商品名：ＫＢＭ−５１０３、信越化学工業（株）製）に変更した。それ以外は、実施例１と同様にして電子写真感光体を製造し、評価した。結果を表１に示す。
【０１５３】
〔実施例１４、１５〕
実施例１において、下引き層用塗布液の調製に用いたイソブチルトリメトキシシランで表面処理された酸化亜鉛粒子の添加量を表１に示すように変更した以外は、実施例１と同様にして電子写真感光体を製造し、評価した。結果を表１に示す。
【０１５４】
〔実施例１６〕
実施例１において、下引き層用塗布液の調製に用いたポリビニルアセタール１８部をポリアクリルポリオール（商品名：バーノックＷＥ−３００、ＤＩＣ（株）製）１８部に変更した。さらに、式（２）で示される基を有する化合物の溶液２０部を、式（２）で示される基（Ｘ：酸素原子、Ｒ１：エチル基、Ｒ２：エチル基）を有する化合物の溶液（中心骨格はイソシアヌレート型トリイソシアヌレート（５量体以上の重合体も含む。）、該化合物の含有量：７５質量％（残りは溶剤））１６部に変更した。それ以外は、実施例１と同様にして電子写真感光体を製造し、評価した。結果を表１に示す。
【０１５５】
〔実施例１７〕
実施例１において、酸化亜鉛粒子を、酸化チタン粒子（平均粒径：７０ｎｍ、ＢＥＴ値：１５ｍ２／ｇ、粉体抵抗：３．２×１０５Ω・ｃｍ）に変更した。それ以外は、実施例１と同様にして電子写真感光体を製造し、評価した。結果を表１に示す。
【０１５６】
〔実施例１８〕
実施例１において、酸化亜鉛粒子を、アンチモンがドープされている酸化スズ粒子（平均粒径：５０ｎｍ、比表面積：２０ｍ２／ｇ、粉体抵抗：６．９×１０６Ω・ｃｍ）に変更した。それ以外は、実施例１と同様にして電子写真感光体を製造し、評価した。結果を表１に示す。
【０１５７】
〔実施例１９〕
実施例１において、２，３，４−トリヒドロキシベンゾフェノン０．８部を添加しなかった以外は実施例１と同様にして電子写真感光体を製造し、評価した。結果を表１に示す。
【０１５８】
〔実施例２０〕
実施例１において、２，３，４−トリヒドロキシベンゾフェノン０．８部を、アリザリン（１，２−ジヒドロキシアントラキノン）（東京化成工業（株）製）０．８部に変更した。それ以外は、実施例１と同様にして電子写真感光体を製造し、評価した。結果を表１に示す。
【０１５９】
〔実施例２１、２２〕
実施例１において、下引き層用塗布液に用いた１−ブタノールを表１に示すアルコールに変更した以外は、実施例１と同様にして電子写真感光体を製造し、評価した。結果を表１に示す。
【０１６０】
〔比較例１〕
実施例１において、表面処理剤をイソブチルトリメトキシシランからＮ−２−（アミノエチル）−３−アミノプロピルトリメトキシシラン（商品名：ＫＢＭ−６０３、信越化学工業（株）製）に変更した。それ以外は、実施例１と同様にして電子写真感光体を製造し、評価した。結果を表２に示す。
【０１６１】
〔比較例２〕
実施例１７において、表面処理剤をイソブチルトリメトキシシランからＮ−２−（アミノエチル）−３−アミノプロピルトリメトキシシラン（商品名：ＫＢＭ−６０３）に変更した。それ以外は、実施例１と同様にして電子写真感光体を製造し、評価した。結果を表２に示す。
【０１６２】
〔比較例３〕
実施例１において、表面処理剤をイソブチルトリメトキシシランから３−メルカプトプロピルトリメトキシシラン（商品名：ＫＢＭ−８０３、信越化学工業（株）製）に変更した。それ以外は、実施例１と同様にして電子写真感光体を製造し、評価した。結果を表２に示す。
【０１６３】
〔比較例４〕
実施例１において、酸化亜鉛の表面処理を行わなかった以外は、実施例１と同様にして電子写真感光体を製造し、評価した。結果を表２に示す。
【０１６４】
〔比較例５〕
実施例１において、式（２）で示される基を有する化合物の溶液２０部を、式（２）で示される基を有さず、イソシアネート基がメチルエチルケトンオキシムでブロックされたブロック化イソシアネートの溶液（中心骨格はイソシアヌレート型トリイソシアヌレート（５量体以上の重合体も含む。）、該イソシアネートの含有量：７５質量％（残りは溶剤）、以下イソシアネート１と称する。）１６部に変更した。さらに、下引き層用塗布液の塗膜の乾燥条件を１５０℃３０分間から１６５℃３０分間に変更した以外は、実施例１と同様にして電子写真感光体を製造し、評価した。結果を表２に示す。
【０１６５】
〔比較例６〕
実施例１において、式（２）で示される基を有する化合物の溶液２０部を、式（２）で示される基を有さず、イソシアネート基がジメチルピラゾールでブロックされたブロック化イソシアネートの溶液（中心骨格はイソシアヌレート型トリイソシアヌレート（５量体以上の重合体も含む。）、該イソシアネートの含有量：７５質量％（残りは溶剤）、以下イソシアネート２と称する。）１６部に変更した。それ以外は、実施例１と同様にして電子写真感光体を製造し、評価した。結果を表２に示す。
【０１６６】
〔比較例７〕
実施例１において、ポリビニルアセタール（商品名：ＢＭ−１）１８部および式（２）で示される基を有する化合物の溶液２０部を、フェノール樹脂（商品名：プライオーフェンＪ３２５、大日本インキ（株）製）３０部に変更した。それ以外は、実施例１と同様にして電子写真感光体を製造し、評価した。結果を表２に示す。
【０１６７】
〔比較例８〕
実施例１において、ポリビニルアセタール（商品名：ＢＭ−１）１８部および式（２）で示される基を有する化合物の溶液２０部を、Ｎ−メトキシナイロン１５部および共重合ナイロン３部に変更した。さらに、下引き層用塗布液の塗膜の乾燥条件を１５０℃３０分間から１００℃２０分間に変更し、下引き層の膜厚を２．０μｍに変更した。それ以外は、実施例１と同様にして電子写真感光体を製造し、評価した。結果を表２に示す。
【０１６８】
【表１】
0006544994.tif 000011
【０１６９】
【表２】
0006544994.tif 000012
【０１７０】
表１および２から、式（１）で示される化合物で表面処理された金属酸化物と、式（２）で示される基を有する化合物及びポリオールを含む組成物の重合体を用いることで、高温高湿環境における明部電位変動の抑制と、黒ポチの抑制が両立できることがわかる。
【図１】
0006544994.tif 000017
【図２】
0006544994.tif 000018